(57)【要約】      （修正有）【課題】外部で加熱された空気及びその熱等の高温流体が、構造物内部に対流或いは浸透で伝達するのを食い止める。【解決手段】水蒸気やガス等の高温流体を被保護部材に向けて浸透若しくは拡散させない断熱防護層を有しており、この断熱防護層は、表面からステンレス製の外装体１と、アルミガラスシート２と、高耐熱性のロックウール３と、特殊冷却水断熱パック４と、耐熱性のセラミックスファイバー５と、アルミガラスシート６とから構成される。特殊冷却水断熱パック４は、上層を高耐熱性ロックウール３で、下層を耐熱セラミックファイバー５で挟み込まれており（三層）、これらの外周をアルミガラスシート２で被装することで内装体Ａ１となしている。【選択図】図１
0003130219.tif 000002
【実用新案登録請求の範囲】
【請求項１】
橋梁、トンネル等の建築構造物内に設けられる電気・通信ケーブル等の被保護部材と、該被保護部材に設けられる耐火体とを備えてなる耐火防護構造において、
前記耐火体は、水蒸気やガス等の高温流体を前記被保護部材に向けて浸透若しくは拡散させない断熱防護層を設けたことを特徴とする耐火防護構造。
【請求項２】
前記断熱防護層は、ロックウール等の無機繊維断熱材及び／又は特殊冷却水を封入してなる断熱パック（以下、単に特殊冷却水断熱パックという）であることを特徴とする請求項１に記載の耐火防護構造。
【請求項３】
前記耐火体は、少なくとも特殊冷却水を含浸したグラスマットをアルミ箔パックに封入してなる特殊冷却水断熱パックと、該特殊冷却水断熱パックの上下層に重畳される無機繊維断熱材とをアルミガラス等のシートで被装してなる内装体と、該内装体を被装せしめるステンレス板或いはガルバリウム鋼板又は亜鉛メッキ鋼板等の外装体とからなることを特徴とする請求項１に記載の耐火防護構造。
【請求項４】
前記耐火体は、二層の無機繊維断熱材により特殊冷却水断熱パックをサンドイッチ状に挟み込んでなる構造であることを特徴とする請求項１又は３に記載の耐火防護構造。
【請求項５】
前記特殊冷却水断熱パックは、耐熱性プラスチック、アルミガラス若しくはガラスクロス又はガラスクロス付きアルミ箔等のシートで表面を被覆してなる断熱パックであることを特徴とする請求項２，３又は４に記載の耐火防護構造。
【請求項６】
前記特殊冷却水断熱パックは、外面からナイロン、アルミニュウム箔、ポリエチレンの三層からなるフィルムで、エチレングリコールと水を混合させた特殊冷却水をニードルパンチフェルト状などのグラスファイバーに含浸せしめたマット（以下、単にグラスファイバーマットという）を封止して耐熱圧着加工を施してなる断熱パックであることを特徴とする請求項２，３，４又は５に記載の耐火防護構造。
【請求項７】
前記無機繊維断熱材は、高耐熱性のセラミックスグラスマット（バイオソルブルファイバーマット）或いは高耐熱性ロックウールマット又は耐熱性グラスマットであることを特徴とする請求項２，３又は４に記載の耐火防護構造。
【請求項８】
前記特殊冷却水は、通常エチレングリコールと水とを５０：５０の比率で混合し、必要に応じて４０：６０，４５：５５，５５：４５，６０：４０等の適宜混合比を選定することを特徴とする請求項２又は３に記載の耐火防護構造。
【請求項９】
前記グラスファイバーマットは、一区画（長さ１００ｍｍ×幅２２０ｍ×厚さ１０ｍｍ）毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えることを特徴とする請求項６に記載の耐火防護構造。
【考案の詳細な説明】
【技術分野】
【０００１】
本考案は、主として橋梁、トンネル等の建築構造物内に付設される耐火防護構造の改良に関し、更に詳しくは、橋梁等に付設されている電気・通信ケーブル保護管等の設備を橋梁周辺で発生した火災等に起因する高熱から防護することができるのみならず、従来構造において問題になっている耐火防護材の破損による保護管内部への高温空気或いは水蒸気の流入をも防止することができる有用な耐火防護構造に関する。
【背景技術】
【０００２】
従来、橋梁添架区間における通信ケーブル保護管に関する耐火対策としては、ＪＩＳ・Ａ１３０２「建築物の不燃構造部分の防火試験方法」における２級加熱試験を満たせば良いものと一般的に承認されている。この試験方法は、試験開始から約１０分後に炉内を最高温度である８４０℃迄上昇させて試験品を加熱し、試験開始から３０分後に約１５０℃迄温度を低下させる（温度プロファイル）試験に準じて行われ、保護管内の温度が通信ケーブル被覆の軟化温度である８５℃(ポリエチレンの軟化点)未満であれば合格とされている（評価基準）。
【０００３】
このような試験は、橋梁下部に配置されている場合、電気・通信ケーブル保護管の耐火防護には有効と考えられるが、耐火防護について特に要請の高まっているトンネル内の通信ケーブル設備に関するトンネル内火災の影響については、耐火構造物の一層の検討が進められている。
【０００４】
例えば、ドイツのＤＩＮ規格では、１２００℃で３０分の耐久構造が求められており、日本においては、１２００℃で３０分の規格達成は、従来構造からの隔離が大きすぎることから、１２００℃１０分の構造物で当面は施工して良いということになっており、これを１２００℃３０分の耐火防護構造にすべきとの要請に応えることも本考案の目的である。
【０００５】
前述の防火試験方法における１級試験では、試験開始から約１０分で炉内温度が最高の１１２０℃に達するが、該温度を保持するものではなく、１０００℃以上の時間として５分間が要求されている。 
【０００６】
一方、今日までに進められてきた耐火構造物の見直し改良案は、従来の通信ケーブル保護管の評価基準及び耐火断熱構造について、道路のトンネル内に設置される通信ケーブル保護管に関する国際的な耐火基準を満たすことができないといった問題がある。例えば、ドイツ国における「道路トンネルの設備と運用に関する指針」に示されているＲＡＢＴ曲線によれば、炉内温度を試験開始から５分後に１２００℃迄上昇させることにより試験品を急速加熱し、該温度に炉内を２５又は５５分間保った後に試験開始から１４０又は１７０分をかけて炉内温度を直線的に低下させることにより耐火試験を行っている。
【０００７】
耐火構造物に求められる性能は、通信ケーブルに適合する外被材料としてポリエチレンが使用されており、ケーブル用としては、柔軟性のある低温型のポリエチレン素材であるため、軟化点は約８５℃であり、表面温度８５℃に達しないようにするための熱を遮断する必要があることや、熱、蒸気等の高温流体の伝達を遅らせる耐火構造物が使用されている。
【０００８】
他方、橋梁添架における通信ケーブルでも、更にはトンネル内に設置される通信ケーブルを敷設する場合でも、その設置位置は他の設置位置との関係で制限を受ける場合があり、狭隘な作業空間になる場合や、使用する材料の重量を軽くして負担の少ないものにすることや、ハンドリングの容易な方法にする等の配慮が必要となることがある。
【０００９】
また、従来の耐火構造物では、熱を遮断することにより内部への高温流体（熱、蒸気）の伝達を遅らせるために、水、水性ゲル材、固形ゲル材を封入してなるプラスチックパック（以下、単にゲルパックという）を耐火構造物の中に含ませて使用した場合、熱によって同ゲルパックが破壊されても、内部に封入されている水分が気化した蒸発熱を吸収することにより、熱消費によって熱の伝達が抑制されケーブル管内部が低温に保たれる処置がとられている。
【００１０】
例えば、現在、使用されている１２００℃で１０分の耐火構造物及び従来の８４０℃仕様の耐火構造物では、火災が発生した際に耐火性能を発揮できる場合の構造物としては、ゲルパック内部に水や水性ゲル或いは半固形ゲルを封入せしめ、火災鎮火時にゲルパックが破壊されても、この中に含まれる水分の蒸発熱の効果を利用して熱の消費を発生させるものであった（例えば、特許文献１参照）。
【特許文献１】特開２０００−１４８１７号公報
【考案の開示】
【考案が解決しようとする課題】
【００１１】
しかしながら、このような従来の耐火構造物では、外部で加熱された空気及びその熱等の高温流体が、構造物内部に対流或いは浸透という現象により伝達される可能性があることが危惧され、複数の積層体からなる耐火構造物では、全体として空気の流通の抑制に機能しにくいといった問題がある。
【００１２】
換言すれば、耐火構造物は、そもそも空気自体の熱伝導率の低さを利用するために空気層を多く含むような構造になっているが、空気の流通については考慮されておらず、また、発泡材料にあっては、独立発泡として空気の流通を抑制するということは可能ではあるが、耐火構造にあって、斯かる独立発泡は温度上昇に伴う空気の膨張によってその独立性が損なわれしまうことから、空気流通の抑制には機能しにくいのである。
【００１３】
また、従来の耐火構造物では、外部からの熱の流入に対して、外装体（外被材）として巻装された断熱材、例えば、セラミックウール、ロックウール、グラスウール等によって、一時的に断熱ができても、熱が更に内部へ浸透することで、ゲルパックが破壊されてしまうため、換言すれば、内部に封入された水分が（ゲルパックが破壊されることで）蒸気となり、その蒸発熱を吸収して保護管内部への熱の伝達を抑制することで、保護管内部は低温に保たれ１２００℃の耐火構造となる。
【００１４】
このように、従来の耐火構造物では、封入されている水或いは水性ゲル、固形ゲルを封入したゲルパックが、熱により破壊されても、むしろ、蒸気を発生せしめて熱を消費することにより保護管内部への熱の伝達を遅らせることや、蒸気、ガス等の高温流体が保護管内部へ流出するのを遅らせることに主眼が置かれていたため、封入された水や水性ゲル或いは固形ゲルに対する流出防止のための配慮がなされていなかった。
【００１５】
本考案はこのような従来の問題点及び要求に鑑みてなされたもので、熱による破壊を抑制して蒸気が外に漏れ出さない耐火防護構造を提供し、延いては、従来構造において問題になっている保護管内部への高温流体或いは水蒸気の流入現象を防止することができる有用な耐火防護構造を提供することを目的としたものである。
【課題を解決するための手段】
【００１６】
上述の如き従来の問題点を解決し、所期の目的を達成するため本考案の要旨とする構成は、橋梁、トンネル等の建築構造物内に設けられる電気・通信ケーブル等の被保護部材と、該被保護部材に設けられる耐火体とを備えてなる耐火防護構造において、前記耐火体は、水蒸気やガス等の高温流体を前記被保護部材に向けて浸透若しくは拡散させない断熱防護層を設けてなる耐火防護構造に存する。
【００１７】
また、前記断熱防護層は、ロックウール等の無機繊維断熱材及び／又は特殊冷却水を封入してなる特殊冷却水断熱パックであるのが良い。
【００１８】
また、前記耐火体は、少なくとも特殊冷却水を含浸したグラスマットをアルミ箔パックに封入してなる特殊冷却水断熱パックと、該特殊冷却水断熱パックの上下層に重畳される無機繊維断熱材とをアルミガラスシートで被装してなる内装体と、該内装体を被装せしめるステンレス板或いはガルバリウム鋼板又は亜鉛メッキ鋼板等の外装体とからなるのが良い。
【００１９】
更に、前記耐火体は、二層の無機繊維断熱材により特殊冷却水断熱パックをサンドイッチ状に挟み込んだものを使用しても良い。
【００２０】
また、前記特殊冷却水断熱パックは、耐熱性プラスチック、アルミガラス若しくはガラスクロス又はガラスクロス付きアルミ箔等のシートで表面を被覆してなる断熱パックであるのが良い。
【００２１】
更に、前記特殊冷却水断熱パックは、外面からナイロン、アルミニュウム箔、ポリエチレンの三層からなるフィルムで、エチレングリコールと水を混合させた冷却水をグラスファイバーマットで封止して耐熱圧着加工を施してなる断熱パックであるのが良い。
【００２２】
また、前記無機繊維断熱材は、高耐熱性のセラミックスグラスマット（バイオソルブルファイバーマット）或いは高耐熱性ロックウールマット又は耐熱性グラスマットであるのが良い。
【００２３】
更に、前記特殊冷却水は、通常エチレングリコールと水を５０：５０の比率で混合し、付設されている通信状況に基づいて４０：６０，４５：５５，５５：４５，６０：４０等の混合比を選定するのが良い。
【００２４】
また、前記グラスファイバーマットは、一区画（長さ１００ｍｍ×幅２２０ｍ×厚さ１０ｍｍ）毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えるのが良い。
【考案の効果】
【００２５】
本考案は、前記耐火体が、水蒸気やガス等の高温流体を前記被保護部材に向けて浸透若しくは拡散させない断熱防護層を設けたことによって、熱による破壊を抑制して蒸気が外に漏れ出さない有用な耐火防護構造を提供できる。
【００２６】
また、前記断熱防護層が、特殊冷却水を含浸したロックウール等の無機繊維断熱材であることによって、外部からの熱伝導を遅らせて一定の温度を保持できるなど、熱伝導を抑制する効果を奏する。
【００２７】
更に、前記断熱防護層は、特殊冷却水を封入してなる特殊冷却水断熱パックであることによって、破壊を抑制し、水蒸気やガス等の高温流体が外部に流失せしめることを防止できるといった効果を奏する。
【００２８】
また、前記耐火体は、少なくとも特殊冷却水を含浸したグラスマットをアルミ箔パックに封入してなる特殊冷却水断熱パックと、該特殊冷却水断熱パックの上下層に重畳される無機繊維断熱材とをアルミガラスシートで被装してなる内装体と、該内装体を被装せしめるステンレス板或いはガルバリウム鋼板又は亜鉛メッキ鋼板一層の外装体とからなることによって、試験例に示すように、従来の耐火防護構造に比し、耐火体の厚さが薄くても断熱効果に優れるといった効果を奏するものであり、狭隘な作業空間でも対処できる他、コストも低廉になるなど経済的効果が期待できるといった効果を奏する。
【００２９】
更に、前記耐火体は、二層の無機繊維断熱材により特殊冷却水断熱パックをサンドイッチ状に挟み込んだことによって、外部からの高温被熱に耐えられ、かつ、従来の如き安易に熱で破損されることのない有用な耐火防護構造を提供できる。
【００３０】
また、前記特殊冷却水断熱パックは、耐熱性プラスチック、アルミガラス若しくはガラスクロス又はガラスクロス付きアルミ箔等のシートで表面を被覆してなる断熱パックであることによって、遮熱性と衝撃性に優れるといった効果を奏する。
【００３１】
更に、前記特殊冷却水断熱パックは、外面からナイロン、アルミニュウム箔、ポリエチレンの三層からなるフィルムで、エチレングリコールと水を混合させた特殊冷却水をグラスファイバーマットで封止して耐熱圧着加工を施してなる断熱パックであることによって、熱による破壊を抑制して蒸気が外に漏れ出さないため、薄くても断熱効果に優れた耐熱防護構造を提供できる。
【００３２】
また、前記無機繊維断熱材は、高耐熱性のセラミックスグラスマット（バイオソルブルファイバーマット）或いは高耐熱性ロックウールマット又は耐熱性グラスマットであることによって、外部からの熱伝導を遅らせて一定の温度を保持できるなど、熱伝導を抑制する効果を奏する。
【００３３】
更に、前記特殊冷却水は、通常エチレングリコールと水を５０：５０の比率で混合し、付設されている通信状況に基づいて４０：６０，４５：５５，５５：４５，６０：４０等の混合比を選定することによって、冷却効率を高めることができるといった効果を奏する。
【００３４】
また、前記グラスファイバーマットは、一区画（長さ１００ｍｍ×幅２２０ｍ×厚さ１０ｍｍ）毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えたことによって、既存の耐火体の厚さより薄くすることができるため、ハンドリングや取り扱いが容易になる分、作業上の向上と経済的効果を高めることができるとった効果を奏する。
【００３５】
このように本考案は、熱による破壊を抑制して蒸気が外に漏れ出さない耐火防護構造を提供できると共に、従来構造において問題になっている保護管内部への高温空気或いは水蒸気の流入現象をも防止することができ、また、構成が単純であるため、大量生産に適し、価格も低廉なものとして需要者に供給できる等、本考案を実施することはその実益的価値が甚だ大である。
【考案を実施するための最良の形態】
【００３６】
水蒸気やガス等の高温流体を前記被保護部材に向けて浸透若しくは拡散させない断熱防護層を設ける。断熱防護層としては、特殊冷却水を含浸したロックウール等の無機繊維断熱材及び／又は特殊冷却水断熱パックが好ましい。更に、耐火体は、特殊冷却水を含浸したグラスマットをアルミ箔パックに封入してなる特殊冷却水断熱パックと、該特殊冷却水断熱パックの上下層に重畳される無機繊維断熱材とをアルミガラスシートで被装してなる内装体と、該内装体を被装せしめるステンレス板或いはガルバリウム鋼板又は亜鉛メッキ鋼板等の外装体とを備えるのが良い。
【実施例】
【００３７】
次に、本考案の実施の一例を図面を参照しながら説明する。図中Ａは、本考案に係る耐火防護構造であり、この耐火防護構造Ａは、図１に示すように、管体Ｂの外周に巻装される耐火体を備えている。
【００３８】
この耐火体は、水蒸気やガス等の高温流体を被保護部材(図示せず)に向けて浸透若しくは拡散させない断熱防護層を有しており、この断熱防護層は、図１に示すように、表面からステンレス製の外装体１と、アルミガラスシート２と、高耐熱性のロックウール３と、特殊冷却水断熱パック４と、耐熱性のセラミックスファイバー５と、アルミガラスシート６とから構成されている。
【００３９】
前記外装体１としては、例えば、ステンレス(ＳＵＳ)のみならず、ガルバリウム鋼板、亜鉛メッキ鋼板が挙げられる。
【００４０】
前記耐火体は、上下二層に重畳される無機繊維断熱材（高耐熱性ロックウール又は耐熱セラミックファイバー）により特殊冷却水断熱パック４をサンドイッチ状に挟み込んだ構造を呈している。
【００４１】
例えば、特殊冷却水断熱パック４は、上層を高耐熱性ロックウール３で、下層を耐熱セラミックファイバー５で挟み込まれており（三層）、これらの外周をアルミガラスシート２で被装することで内装体Ａ１  となしている。
【００４２】
無機繊維断熱材としては、例えば、高耐熱性のセラミックスグラスマット（バイオソルブルファイバーマット）、高耐熱性ロックウールマット、耐熱性グラスマットなどが挙げられる。その他、セラミックブランケット、セラミックウール、セラミックフェルト、アルミナ−シリカブランケット、アルミナ−シリカ酸化ジルコニウムブランケット、アルミナブランケット、アルミナフェルト、グラスウールブランケット、グラスウールマット、ロックウールブランケット等を挙げることができる。
【００４３】
就中、新日化サーマルセラミック株式会社製のアルミナ−シリカブランケット、アルミナ−シリカ酸化ジルコニウムブランケット及びアルミナブランケットは、耐熱温度がそれぞれ１２６０，１４００，１６００℃で、熔解繊維質のため、安全性に優れるなど、環境適応型の材料である。
【００４４】
また、特殊冷却水断熱パック４は、例えば、耐熱性プラスチック、アルミガラス、ガラスクロス又はガラスクロス付きアルミ箔等のシートで表面を被覆してなる断熱パックを使用しても良い。
【００４５】
更に、この特殊冷却水断熱パック４は、外面からナイロン、アルミニュウム箔、ポリエチレンの三層からなるフィルムで、エチレングリコールと水を混合させた特殊冷却水を後述するグラスファイバーマットで封止し、全体的に耐熱圧着加工が施したものを使用するのが良い。
【００４６】
グラスファイバーマットは、ニードルパンチフェルト状などに形成されたグラスファイバーに特殊冷却水を含浸せしめてなるマットであり、一区画毎に特殊冷却水を封止している。具体的には、一区画を長さ１００ｍｍ×幅２２０ｍｍ×厚さ１０ｍｍとし、一巻き長さ４５００ｍｍ×幅２４０ｍｍのアルミガラス製パックに、４区画分を封止すると共に、各区画間の圧着幅１０ｍｍに耐熱加工を施したものを使用しており、施工仕上げの収まりや端部調整のため別途一区画に上記幅の１／２或いは１／３幅のマット(図示せず)を備えている。
【００４７】
特殊冷却水は、通常、エチレングリコールと水を５０：５０の比率で混合したものであるが、冷却効率を高めるために、使用される電気・通信ケーブル等の被保護部材の種類や条件、付設されている通信状況等に基づいて、４０：６０，４５：５５，５５：４５，６０：４０等の適宜混合比が選定されることは云うまでもない。
【００４８】
このように構成される特殊冷却水断熱パック４は、スーパーグラスマット（特殊冷却水を含浸したグラスマット）をアルミ箔パックに封入してなるもので、高温被熱から防御して安易な破壊を抑制し、水蒸気やガス等の高温流体を外部に流失せしめることを阻止するものである。
【００４９】
従って、火災等で発生する外部からの高熱（高温流体）は、外装体１、アルミガラスクロス２、ロックウール３を徐々に経由して特殊冷却水断熱パック４に伝達されるが、この特殊冷却水は、水に比較して熱の吸収が約１／２以下であるため、同冷却水を含浸したスーパーグラスマットは、熱伝導を遅らせて一定の温度を保ち、熱伝導を抑制する効果に優れることになる。また、アルミガラスシート６も被熱破壊に対する強度を改良した構造になっていることも相俟って、従来構造において問題になっている管体内部への高温気体或いは水蒸気の流入を効果的に防止することができる(耐火試験の結果参照)。
【００５０】
また、図１乃至図４に示した本考案の基本的な耐火防護構造に関し、温度プロファイルに基づく耐火試験を（下述の試験１乃至試験４の条件下で）実施した。試験結果は、別紙表１乃至表４に示すように、炉内温度が６８〜８６６℃の範囲内で変化しても管内温度は２４〜８２℃に保持されるため、何れの試験でも熱による破壊は認められず、従来の問題現象を防止することができる。
【００５１】
換言すれば、耐火試験の測定結果から明らかなように、試験１では４５分経過後の管内温度は７１℃(表１参照)に、試験２では同時間経過後の管内温度は８４℃(表２参照)に、試験３では６０分経過後の管内温度は６２℃(表３参照)に、試験４では同時間経過後の管内温度は５４℃(表４参照)に止まっており、何れも目標の８４℃以下の温度を達成できることが判明した。
【００５２】
これは前述したＪＩＳ・Ａ１３０２「建築物の不燃構造部分の防火試験方法」における２級加熱試験に合格するものであり、保護管内の温度が通信ケーブル被覆の軟化温度である８５℃(ポリエチレンの軟化点)未満になることを満たしている。
【００５３】
［試験１］
管体(保護管)Ｂの管路Ｂ１  内に通信ケーブル(図示せず)二条を設置し、本考案に係る耐火体で同管体Ｂを囲繞すべく巻装した。耐火体としては、図１に示すように、高耐熱性のセラミックファイバー（バイオソルブルファイバー、厚さ：６．０ｍｍ）５、特殊冷却水断熱パック（厚さ：１０ｍｍ）４、高耐熱性ロックウール（厚さ：２０ｍｍ）３を重畳すべく組み合わせ、それをアルミガラスシート（厚さ：０．１４ｍｍ）２．６で被装してなる内装体Ａ１  を、ステンレス製の外装体（厚さ０．３ｍｍ）１にて被覆した。因に、耐火体全体の厚さは３６．５８ｍｍであり、既存の耐火体の多くが厚さ７５〜９０ｍｍであることに鑑みれば、狭隘な作業空間でも設置できる他、コストも低廉になるなど経済的効果も期待される。
【００５４】
［試験２］
管体(保護管)Ｂの管路Ｂ１  内に通信ケーブル(図示せず)二条を設置し、本考案に係る耐火体で同管体Ｂを囲繞すべく巻装した。耐火体として、図２に示すように、高耐熱性のセラミックファイバー（バイオソルブルファイバー、厚さ：６．０ｍｍ）５、特殊冷却水断熱パック（厚さ：１０ｍｍ）４、セラミックファイバー（バイオソルブルファイバー厚さ：１２．５ｍｍ）５を重畳すべく組み合わせ、それをアルミガラスシート（厚さ：０．１４ｍｍ）２．６で被装してなる内装体Ａ２  を、ステンレス製の外装体（厚さ０．３ｍｍ）１にて被覆した。耐火体全体の厚さは２９．０８ｍｍで既存の耐火体の厚さを大幅に凌ぐものであり、経済的にも優れた効果を実現するものと期待される。
【００５５】
［試験３］
管体(保護管)Ｂの管路Ｂ１  内に通信ケーブル(図示せず)二条を設置し、本考案に係る耐火体で同管体Ｂを囲繞すべく巻装した。耐火体として、図３に示すように、特殊冷却水断熱パック（厚さ：１０ｍｍ）４、高耐熱性ロックウール（厚さ：２０ｍｍ）３とを重畳すべく組み合わせ、それをアルミガラスシート（厚さ：０．１４ｍｍ）２．６で被装してなる内装体Ａ３  を、ステンレス製の外装体（厚さ０．３ｍｍ）１にて被覆した。耐火体全体の厚さは３０．５８ｍｍであり、既存の耐火体の厚さより薄くすることができるため、ハンドリングや取り扱いが容易になり、作業上の向上と経済的効果を高めることが期待できる。
【００５６】
［試験４］
管体(保護管)Ｂの管路Ｂ１  内に通信ケーブル(図示せず)二条を設置し、本考案に係る耐火体で同管体Ｂを囲繞すべく巻装した。耐火体として、図４に示すように、高耐熱性のセラミックファイバー（バオソルブルファイバー、厚さ：６．０ｍｍ）５、特殊冷却水断熱パック（厚さ：１０ｍｍ）４、高耐熱性ロックウール（厚さ：２０ｍｍ）３を重畳すべく組み合わせ、それをアルミガラスシート（厚さ：０．１４ｍｍ）２．６で被装してなる内装体Ａ４  を、ステンレス製の外装体（厚さ０．３ｍｍ）１にて被覆した。耐火体全体の厚さは３６．５８ｍｍである
【００５７】
尚、試験３及び試験４の耐火体に使用した特殊冷却水断熱パック４は、各区画内に吸熱性を有するパックで構成され、各パックは圧着幅１０ｍｍで区画されているが、図６に示すように、１０ｍｍの圧着部分を重ね折りにし、耐熱性接着剤８にて固定した上で重畳せしめる工法を採用している。尚、図中４ａは特殊冷却水、７は特殊冷却水含浸マットである。
【００５８】
断熱目的の無機繊維断熱材の中でも、高耐熱性ロックウールは、従来品に比べ耐熱温度が優れたものであり、熱伝導率も低い材料であることができる。因に、日東紡績株式会社製のボルカノファイバーの耐熱温度は１１００℃である。
【００５９】
［表１］                                                        試験１          
0003130219.tif 000003
※４５分  ７１℃  温度変化なし
【００６０】
［表２］                                                        試験２          
0003130219.tif 000004
※４５分  ８４℃  温度変化なし
【００６１】
［表３］                                                        試験３          
0003130219.tif 000005
※６０分  ６２℃  温度変化なし                     
【００６２】
［表４］                                                        試験４          
0003130219.tif 000006
※６０分  ５４℃  温度変化なし                     
【００６３】
尚、本考案は本実施例に限定されることなく、本考案の目的の範囲内で自由に設計変更し得るものであり、本考案はそれらの全てを包摂するものである。例えば、本明細書で言及している被保護部材とは、電気・通信用ケーブルのみならず、ガス管、パイプライン、その他、熱に弱い全ての有体物をも包摂するものである。
【図面の簡単な説明】
【００６４】
【図１】本考案に係る耐火防護構造の第１実施例を示す縦断面図である。
【図２】本考案に係る耐火防護構造の第２実施例を示す縦断面図である。
【図３】本考案に係る耐火防護構造の第３実施例を示す縦断面図である。
【図４】本考案に係る耐火防護構造の第４実施例を示す縦断面図である。
【図５】本考案に係る耐火防護構造の第５実施例を示す縦断面図である。
【図６】本考案に係る耐火防護構造の第６実施例を示す縦断面図である。
【符号の説明】
【００６５】
Ａ  耐火防護構造
Ａ１  内装体
Ａ２  内装体
Ａ３    内装体
Ａ４    内装体
Ｂ  管体
Ｂ１  管路
１  外装体
２  アルミガラスシート
３  高耐熱性ロックウール
４  特殊冷却水断熱パック
４ａ  特殊冷却水
５  耐熱性セラミックファイバー
６  アルミガラスシート
７  特殊冷却水含浸マット
８  耐熱性接着剤
【図１】
0003130219.tif 000007
【図２】
0003130219.tif 000008
【図３】
0003130219.tif 000009
【図４】
0003130219.tif 000010
【図５】
0003130219.tif 000011
【図６】
0003130219.tif 000012
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
橋梁、トンネル等の建築構造物内に設けられる電気・通信ケーブル等の被保護部材と、該被保護部材に設けられる耐火体とを備えてなる耐火防護構造において、
前記耐火体は、水蒸気やガス等の高温流体を前記被保護部材に向けて浸透若しくは拡散させない断熱防護層を設けたことを特徴とする耐火防護構造。
【請求項２】
前記断熱防護層は、ロックウール等の無機繊維断熱材及び／又は特殊冷却水を封入してなる断熱パック（以下、単に特殊冷却水断熱パックという）であることを特徴とする請求項１に記載の耐火防護構造。
【請求項３】
前記耐火体は、少なくとも特殊冷却水を含浸したグラスマットをアルミ箔パックに封入してなる特殊冷却水断熱パックと、該特殊冷却水断熱パックの上下層に重畳される無機繊維断熱材とをアルミガラス等のシートで被装してなる内装体と、該内装体を被装せしめるステンレス板或いはガルバリウム鋼板又は亜鉛メッキ鋼板等の外装体とからなることを特徴とする請求項１に記載の耐火防護構造。
【請求項４】
前記耐火体は、二層の無機繊維断熱材により特殊冷却水断熱パックをサンドイッチ状に挟み込んでなる構造であることを特徴とする請求項１又は３に記載の耐火防護構造。
【請求項５】
前記特殊冷却水断熱パックは、耐熱性プラスチック、アルミガラス若しくはガラスクロス又はガラスクロス付きアルミ箔等のシートで表面を被覆してなる断熱パックであることを特徴とする請求項２，３又は４に記載の耐火防護構造。
【請求項６】
前記特殊冷却水断熱パックは、外面からナイロン、アルミニュウム箔、ポリエチレンの三層からなるフィルムで、エチレングリコールと水を混合させた特殊冷却水をニードルパンチフェルト状などのグラスファイバーに含浸せしめたマット（以下、単にグラスファイバーマットという）を封止して耐熱圧着加工を施してなる断熱パックであることを特徴とする請求項２，３，４又は５に記載の耐火防護構造。
【請求項７】
前記無機繊維断熱材は、高耐熱性のセラミックスグラスマット或いは高耐熱性ロックウールマット又は耐熱性グラスマットであることを特徴とする請求項２，３又は４に記載の耐火防護構造。
【請求項８】
前記特殊冷却水は、通常エチレングリコールと水とを５０：５０の比率で混合し、必要に応じて４０：６０，４５：５５，５５：４５，６０：４０等の適宜混合比を選定することを特徴とする請求項２又は３に記載の耐火防護構造。
【請求項９】
前記グラスファイバーマットは、一区画長さ１００ｍｍ×幅２２０ｍ×厚さ１０ｍｍ毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えることを特徴とする請求項６に記載の耐火防護構造。
【手続補正２】
【補正対象書類名】明細書
【補正対象項目名】００２２
【補正方法】変更
【補正の内容】
【００２２】
また、前記無機繊維断熱材は、高耐熱性のセラミックスグラスマット或いは高耐熱性ロックウールマット又は耐熱性グラスマットであるのが良い。
【手続補正３】
【補正対象書類名】明細書
【補正対象項目名】００２４
【補正方法】変更
【補正の内容】
【００２４】
また、前記グラスファイバーマットは、一区画長さ１００ｍｍ×幅２２０ｍ×厚さ１０ｍｍ毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えるのが良い。
【手続補正４】
【補正対象書類名】明細書
【補正対象項目名】００３２
【補正方法】変更
【補正の内容】
【００３２】
また、前記無機繊維断熱材は、高耐熱性のセラミックスグラスマット或いは高耐熱性ロックウールマット又は耐熱性グラスマットであることによって、外部からの熱伝導を遅らせて一定の温度を保持できるなど、熱伝導を抑制する効果を奏する。
【手続補正５】
【補正対象書類名】明細書
【補正対象項目名】００３４
【補正方法】変更
【補正の内容】
【００３４】
また、前記グラスファイバーマットは、一区画長さ１００ｍｍ×幅２２０ｍ×厚さ１０ｍｍ毎に封止され、一巻き長さ４５０ｍｍ×幅２４０ｍｍのアルミガラス製パックに、４区画分を封止して各区画間の圧着幅１０ｍｍに耐熱加工を施すと共に、施工仕上げの収まりや端部調整のために別途一区画を上記寸法幅の１／２或いは１／３幅のマットを備えたことによって、既存の耐火体の厚さより薄くすることができるため、ハンドリングや取り扱いが容易になる分、作業上の向上と経済的効果を高めることができるとった効果を奏する。
【手続補正６】
【補正対象書類名】明細書
【補正対象項目名】００４２
【補正方法】変更
【補正の内容】
【００４２】
無機繊維断熱材としては、例えば、高耐熱性のセラミックスグラスマット、高耐熱性ロックウールマット、耐熱性グラスマットなどが挙げられる。その他、セラミックブランケット、セラミックウール、セラミックフェルト、アルミナ−シリカブランケット、アルミナ−シリカ酸化ジルコニウムブランケット、アルミナブランケット、アルミナフェルト、グラスウールブランケット、グラスウールマット、ロックウールブランケット等を挙げることができる。